FR 2009390 A1 19700206 FR 6916938 A 19690523 69 16938 1 2009390 La présente invention se rapporte à des compositions de verre et en particulier de verres optiques. On connaît bien les compositions de verres optiques basées sur l'oxyde de zinc. De récents développements de 1'instrumenta-5 tion, exigeant des systèmes optiques très élaborés, ont nécessité la recherche de compositions nouvelles contenant des oxydes métalliques autres que ceux de plomb, lesquels tout en offrant sensiblement les mêmes propriétés optiques élevées que les verres au plomb présentent en outre des propriétés physiques améliorées. 10 Un objet de la présente invention est une composition de ver re optique possédant un indice de réfraction élevé, en même temps qu'une faible dispersion et une tendance réduite à la dévitrification. L'invention offre ainsi une composition de verre contenant 15 en pourcents de poids par rapport au poids total de la composition : 6,0 à 9,0 anhydride borique oxyde de lanthanium (LagO^) 20 oxyde de zirconium (ZrOg) oxyde de tantale (ïagO^) oxyde de germanium (G-eOg) oxyde, de calcium (CaO) La composition peut également contenir de l'oxyde de nio-25 bium (MbgO^) en quantités n'excédant pas 5 ?» et/ou de l'oxyde d' yttrium (YgO^) en quantités n'excédant pas 10 fo du poids total. Les compositions selon la présente invention possèdent un indice de réfraction élevé de l'ordre de 1,900 et une "valeur v" de 40,0. 30 Les compositions peuvent être préparées de toute manière u- suelle dans la technique. On pense qu'il est important toutefois de régler avec soin le processus de recuit afin d'atteindre des caractéristiques optiques optimales de la composition. Deux compositions conformes à l'invention sont données ci-35 après à titre d'exemple, les proportions indiquées étant en pourcents de poids par rapport au poids total de la composition : 7,5 à 9,5 50,0 à 55,0 6,5 à 8,0 15,0 à 20,0 0,1 à 5,0 0,0 à 1,0 t 16938 2 2009390 Composition 1 Composition 2 Si02 6.70 6.99 B2°3 8«39 9.11 la205 53.31 50.82 Zr02 7.63 7.18 Ta205 19.01 18.87 &e02 3.84 3.06 CaO 0.62 69 16938 3 2009390 REVENDICATIONS 1. Composition de Terre caractérisée par le fait de comporter en pourcents de poids basés sur le poids total de la composition : silice (Si02) 6,0 à 9,0 - anhydride borique (B20^) 7,5 à 9,5 - oxyde de lanthanium (LagO^) 50,0 à 55,0 - oxyde de zirco- 5 nium (Zr02) 6,5 à 8,0 - oxyde de tantale (ïa20^) 15,0 à 20,0 - o-xyde de germanium (&e02) 0,1 à 5,0 et oxyde de calcium (CaO) 0,0 à 1,0. 2. Composition selon 1 caractérisée par une addition d'oxyde de niobium (NbgO^) en quantités n'excédant pas 5 i° du poids 10 total de la composition. 3. Composition selon les revendications 1 ou 2, caractérisée par le fait de comporter en outre de l'oxyde d'yttrium (ïgO^) en quantités n'excédant pas 10 $ du poids total de la composition. 15 4. Composition selon la revendication 1, caractérisée par la composition ci-après en pourcents de poids basés sur le poids total de la composition:Si02 - 6.70; B2^3 ~ S.89; la20^ - 53.31» ZrOg - 7.63; TagOç - 19.01; G-eOg - 3.84; et CaO - 0.62. 5. Composition selon la revendication 1, caractérisée par 20 la composition ci-après en pourcents de poids basés sur le poids total de la compositionï Si02 - 6.99?B20^ - 9*11; la20^- 50.82; Zr02 - 7.18; TagO^ - 18.87; et G-e02 - 3.06.